FR 2910481 A1 20080627 FR 0655878 A 20061222 COMPOSITION D'ENCOLLAGE POUR FIBRES MINERALES COMPRENANT UNE RESINE PHENOLIQUE, ET PRODUITS RESULTANTS L'invention se rapporte à la fabrication de produits d'isolation formés de fibres minérales, plus particulièrement à une composition d'encollage pour de telles fibres, notamment des fibres fines. Les produits d'isolation à base de fibres minérales peuvent être formés à partir de fibres obtenues par différents procédés, par exemple selon la technique connue du fibrage centrifuge interne ou externe. La centrifugation consiste à introduire la matière en fusion (en général du verre ou une roche) dans un dispositif centrifuge comprenant une multitude de petits orifices, la matière étant projetée vers la paroi périphérique du dispositif sous l'action de la force centrifuge et s'en échappant sous la forme de filaments. A la sortie du dispositif centrifuge, les filaments sont étirés et entraînés par un courant gazeux ayant une température et une vitesse élevées, vers un organe récepteur pour former une nappe de fibres. Pour assurer l'assemblage des fibres entre elles et permettre à la nappe d'avoir de la cohésion, on projette sur les fibres, à la sortie du dispositif centrifuge, une composition d'encollage contenant une résine thermodurcissable. La nappe de fibres revêtues de l'encollage est soumise à un traitement thermique (à une température supérieure à 100 C) afin d'effectuer la polycondensation de la résine et obtenir ainsi un produit d'isolation thermique et/ou acoustique ayant des propriétés spécifiques, notamment une stabilité dimensionnelle, une résistance à la traction, une reprise d'épaisseur après compression et une couleur homogène. La composition d'encollage se compose de la résine (en général sous la forme d'une solution aqueuse), d'urée, d'un catalyseur de réticulation, éventuellement d'additifs tels que silanes et huiles minérales, et d'eau. 2910481 2 Les résines thermodurcissables les plus couramment utilisées sont des résines phénoliques appartenant à la famille des résols. Les résols sont obtenus par condensation de phénol et de formaldéhyde, en présence d'un catalyseur basique, dans un rapport molaire formaldéhyde/phénol 5 généralement supérieur à 1 de manière à favoriser la réaction entre le phénol et le formaldéhyde et à diminuer le taux de phénol résiduel dans la résine. De l'urée est introduite dans la composition d'encollage pour piéger le formaldéhyde libre sous la forme de condensats urée-formaldéhyde. Le catalyseur peut être un acide fort, ou un sel d'ammonium d'un tel 10 acide agissant en tant que catalyseur latent, par exemple un sel d'ammonium d'acide sulfamique, d'acide oxalique, d'acide sulfurique, d'acide méthanesulfonique, d'acide toluènesulfonique et d'acide phénolsulfonique (US 5 952 440). Habituellement, le catalyseur est le sulfate d'ammonium. S'il s'avère très efficace en terme de réticulation de la résine, le sulfate 15 d'ammonium peut cependant conduire à une gélification précoce de la résine (pré-gélification) qui affecte la qualité du produit d'isolation final, notamment ses propriétés mécaniques qui se trouvent diminuées du fait que la résine ne peut lier correctement les fibres. Aussi, le sulfate d'ammonium est-il généralement utilisé en mélange avec un inhibiteur tel que l'ammoniaque dont le rôle est de 20 maintenir la composition d'encollage à un pH basique (égal ou supérieur à 7) afin que celle-ci reste stable jusqu'au traitement thermique de réticulation de la résine. La réglementation en matière de protection de l'environnement devenant plus contraignante oblige les fabricants de produits d'isolation à 25 rechercher des solutions permettant de réduire les émissions indésirables générées par ce type de composition d'encollage. Il est connu que, dans les conditions de température appliquées au traitement de la nappe de fibres encollées dans l'étuve, les condensats uréeformaldéhyde ne sont pas stables thermiquement et se décomposent en 30 libérant du formaldéhyde et de l'urée, à son tour dégradée en ammoniac. Il est admis également que l'ammoniaque est apte à se décomposer en gaz ammoniac dans ces mêmes conditions. 2910481 3 Il y a donc un besoin de disposer de compositions d'encollage pouvant réticuler à une température plus faible pour limiter les rejets polluants dans l'atmosphère. Par ailleurs, il est apparu récemment des produits incorporant des 5 fibres fines qui présentent des propriétés d'isolation améliorées, en particulier une conductivité thermique inférieure à 40 mW/(m.K). L'obtention de tels produits est toutefois rendue difficile par le fait que la nappe de fibres encollées a un pouvoir isolant important et que par conséquent la température au coeur de la nappe est insuffisante pour permettre la 10 réticulation complète de la résine. Une façon de pallier cet inconvénient consiste à augmenter le temps de séjour de la nappe dans l'étuve, mais ceci se traduit par une diminution de la productivité et un coût supplémentaire au niveau du chauffage de l'étuve. Il y a aussi un besoin de disposer de compositions d'encollage pouvant 15 réticuler à une température plus faible pour permettre l'obtention de produits isolants formés de fibres minérales fines dans des conditions opératoires usuelles, sans avoir à allonger le temps de traitement de la nappe dans l'étuve. Pour atteindre ces buts, la présente invention propose une composition d'encollage renfermant une résine thermodurcissable, de l'urée et un catalyseur 20 de réticulation, éventuellement des additifs, qui est caractérisée en ce que ledit catalyseur est un mélange de sulfamate d'ammonium et de sulfate d'ammonium. L'invention a aussi pour objet l'utilisation de la composition d'encollage pour lier des fibres minérales en vue de former des produits d'isolation 25 thermique et/ou acoustique de faible conductivité thermique X, en particulier inférieure à 40 mW/(m.K), et les produits ainsi obtenus. Conformément à l'invention, la composition d'encollage associe en tant que catalyseur de réticulation de la résine du sulfamate d'ammonium et du sulfate d'ammonium. 30 L'association de sulfamate d'ammonium et de sulfate d'ammonium a pour avantage principal de faire baisser la température de réticulation de la résine sans pour autant accroître le risque de gélification de la résine sur les fibres avant le traitement thermique visant à obtenir a liaison définitive des fibres dans le produit d'isolation final. De manière inattendue, il a été observé 2910481 4 un effet de synergie lié à l'association des deux composés précités qui se traduit par le maintien du temps de pré-gélification à un niveau proche de celui qui est obtenu en utilisant le sulfamate d'ammonium seul, voire dans certaines conditions décrites plus loin par une augmentation du temps de pré-gélification. 5 De surcroît, ladite association permet de conférer à la composition d'encollage une stabilité telle qu'il n'est pas nécessaire d'ajouter de l'ammoniaque, ce qui contribue à faire baisser les émissions d'ammoniac dans l'étuve. En règle générale, le taux de sulfamate d'ammonium et de sulfate 10 d'ammonium varie de 2 à 8 % en poids des matières solides de la résine et de l'urée, de préférence 2,5 à 6 % et avantageusement 2,6 à 4,2 %. De préférence, le rapport molaire du sulfamate d'ammonium au sulfate d'ammonium varie de 0,25 à 0,75, avantageusement 0,40 à 0,60. La résine thermodurcissable conforme à l'invention est choisie parmi 15 les résines phénoliques obtenues par réaction d'un composé phénolique et d'un aldéhyde en présence d'un catalyseur basique, dans un rapport molaire aldéhyde/composé phénolique supérieur à 1. De préférence, le composé phénolique est le phénol et l'aldéhyde est le formaldéhyde. 20 La résine thermodurcissable peut comprendre une ou plusieurs résines phénoliques précitées. De telles résines peuvent être préparées selon un cycle de température comprenant trois phases : une phase de chauffage, un palier de température et une phase de refroidissement. 25 Dans la première phase, on fait réagir l'aldéhyde et le composé phénolique en présence d'un catalyseur basique en chauffant progressivement à une température comprise entre 60 et 75 C, de préférence à environ 70 C. Le rapport molaire aldéhyde/composé phénolique est supérieur à 1, de préférence varie de 2 à 5, et avantageusement de 2,3 à 4,2. 30 Le catalyseur peut être choisi parmi les catalyseurs connus de l'homme du métier, par exemple la triéthylamine, la chaux CaO et les hydroxydes de métaux alcalins ou alcalino-terreux, par exemple les hydroxydes de sodium, de potassium, de calcium ou de baryum. L'hydroxyde de sodium et la chaux sont préférés. 2910481 5 La quantité de catalyseur varie de 2 à 15 % en poids par rapport au poids de phénol de départ, de préférence de 5 à 9 %, et avantageusement de 6 à8%. Dans la deuxième phase, la température du mélange réactionnel qui 5 est atteinte après le chauffage du mélange réactionnel (fin de première phase) est maintenue jusqu'à ce que le taux de conversion du phénol soit au moins égal à 90 %, de préférence au moins 93 % et avantageusement au moins 97 %. Par taux de conversion du composé phénolique , on entend le pourcentage de composé phénolique ayant participé à la réaction de 10 condensation avec l'aldéhyde par rapport au composé phénolique de départ. La troisième phase de refroidissement intervient à un stade de la condensation qui correspond à une résine pouvant encore être diluée par de l'eau (diluabilité supérieure à 1000 %). La température finale du mélange refroidi est de l'ordre de 20 à 25 C. 15 La diluabilité est ici définie par le volume d'eau déionisée qu'il est possible, à une température donnée, d'ajouter à une unité de volume de la solution aqueuse de résine avant l'apparition d'un trouble permanent. On considère généralement qu'une résine est apte à être utilisée dans une composition d'encollage lorsque sa diluabilité est égale ou supérieure à 1000 20 %, à 20 C. Au cours de la troisième phase, il est possible dès le début du refroidissement ( à chaud ) et jusqu'au refroidissement complet ( à froid ) d'ajouter un composé contenant un atome d'azote pouvant réagir avec l'aldéhyde libre, par exemple de l'urée et/ou une (des) alcanolamines. 25 La résine obtenue est neutralisée jusqu'à l'obtention d'un pH inférieur ou égal à 9, de préférence inférieur ou égal à 8 et avantageusement inférieur ou égal à 8,5 par ajout d'un acide, de préférence l'acide sulfurique ou l'acide sulfamique, afin d'arrêter les réactions de condensation du composé phénolique et de l'aldéhyde. De manière particulièrement avantageuse, le pH est supérieur 30 ou égal à 4. Les résines obtenues par réaction de phénol et de formaldéhyde présentent un taux de phénol libre inférieur ou égal à 2 % en poids total de liquide et un taux de formaldéhyde libre inférieur ou égal à 10 % en poids total de liquide. 2910481 6 La résine phénolique présente une diluabilité, mesurée à 20 C, au moins égale à 1000 %. A la résine phénolique obtenue, on peut ajouter de l'urée en une quantité suffisante pour réagir avec l'aldéhyde libre, pouvant représenter 5 jusqu'à 50 parties en poids pour 100 parties en poids de résine et d'urée, de préférence 20 à 45 parties en poids. L'ajout de l'urée se fait généralement par simple mélange avec la résine phénolique, de préférence à la température ambiante, notamment entre 20 et 25 C. 10 Selon une première variante, l'urée est ajoutée à la résine pour former un prémélange qui peut être conservé un certain temps avant d'être mélangé aux autres constituants pour former la composition d'encollage appliquée sur les fibres minérales. L'urée contenue dans le prémélange peut représenter la totalité de l'urée à ajouter, ou seulement une partie et le reste 15 étant introduit lors de la fabrication de la composition d'encollage. Selon une deuxième variante, la préparation de la composition d'encollage se fait de manière extemporanée, par simple mélange de l'urée et des autres constituants. La composition d'encollage conforme à l'invention peut comprendre en 20 outre les additifs ci-après dans les proportions suivantes calculées sur la base de 100 parts en poids de matières solides de résine et d'urée : - 0 à 2 parts de silane, en particulier un aminosilane, - 0 à 20 parts d'huile, généralement 4 à 15 parts. Le rôle des additifs est connu et brièvement rappelé : le silane est un 25 agent de couplage entre les fibres et la résine, et joue également le rôle d'agent anti-vieillissement ; les huiles sont des agents anti-poussières et hydrophobes. La composition d'encollage peut être appliquée sur des fibres minérales, notamment des fibres de verre ou de roche. Les produits isolants acoustiques et/ou thermiques obtenus à partir de 30 ces fibres encollées constituent aussi un objet de la présente invention. En particulier, l'application de la composition d'encollage sur des fibres fines permet d'obtenir des produits isolants présentant une conductivité thermique inférieure à 40 mW/(m.K). 2910481 7 Les exemples qui suivent permettent d'illustrer l'invention sans toutefois la limiter. Dans les exemples, on utilise les méthodes d'analyse suivantes : - la température de réticulation est déterminée par la méthode appelée 5 Dynamic Mechanical Analysis (DMA) qui permet de caractériser le comportement viscoélastique d'un matériau polymérique. On procède comme suit : un échantillon de papier de verre est imprégné de la solution aqueuse à tester (30 % en poids de matières solides) puis il est fixé horizontalement entre deux mors fixes. Un élément oscillant est appliqué sur la face supérieure de 10 l'échantillon et raccordé à un dispositif de mesure de la contrainte en fonction de la déformation appliquée qui permet de calculer le module d'élasticité E. L'échantillon est chauffé à une température variant de 30 à 250 C à la vitesse de 4 C/minute. A partir des mesures, on établit la courbe de variation du module d'élasticité E (en MPa) en fonction de la température (en C). La 15 température au point d'inflexion (dE/dT max) de la courbe correspond à la température de réticulation, exprimée en C. le temps de pré-gélification est mesuré comme suit : on place une solution aqueuse à 30 % en poids de matières solides dans un rhéomètre en configuration plan-plan et on mesure la viscosité en oscillation sous une 20 déformation constante (0,1 %) à 80 C (isotherme). Le temps de pré-gélification, en seconde, est le temps nécessaire pour obtenir une viscosité égale à 8 Pa.s - la résistance en traction est mesurée selon la norme ASTM C 686-71T sur un échantillon découpé par estampage dans le produit isolant. L'échantillon a la forme d'un tore de 122 mm de longueur, 46 mm de largeur, un rayon de 25 courbure de la découpe du bord extérieur égal à 38 mm et un rayon de courbure du bord intérieur égal à 12,5 mm. L'échantillon est disposé entre deux mandrins cylindriques d'une machine d'essais dont l'un est mobile et se déplace à vitesse constante. On mesure la force de rupture F (en N) de l'échantillon et on calcule la résistance en traction par le rapport de la force de 30 rupture F à la masse de l'échantillon, exprimée en N/g. EXEMPLE 1 Composition d'encollage pour usage extemporané. On prépare une résine phénolique par réaction de formaldéhyde et de phénol (rapport molaire formaldéhyde/phénol égal à 3,2) en présence de 2910481 8 catalyseur (NaOH ; 6 % en poids par rapport au phénol) dans les conditions de température décrites ci-avant jusqu'à un taux de conversion du phénol supérieur à 97 %. La résine est ensuite neutralisée à pH 7,3 par de l'acide sulfamique. 5 On mélange 70 parts en poids de la résine phénolique et 30 parts en poids d'urée. De l'eau est ajoutée au mélange de manière à obtenir une teneur en matières solides égale à 30 %. A partir du mélange, on réalise plusieurs compositions par ajout des composés suivants : 10 Composition A : 2,5 parts de sulfamate d'ammonium + 2 ,5 parts de sulfate d'ammonium Composition B : 2,5 parts de sulfamate d'ammonium Composition C : 2 ,5 parts de sulfate d'ammonium Composition D : 5 parts de sulfamate d'ammonium 15 Composition E : 5 parts de sulfate d'ammonium Composition F : 1 part de sulfate d'ammonium + 2 parts d'une solution d'ammoniaque à 20 % en poids. Dans le tableau 1 suivant figurent les mesures de la température de réticulation et du temps de pré-gélification des compositions précitées 20 Tableau 1 Composition Température de Temps de pré-gélification réticulation ( C) (seconde) A 142 700 B 148 430 C 146 260 D 141 300 E 142 100 F (Référence) 154 1250 La composition A associant du sulfamate d'ammonium et du sulfate d'ammonium présente un temps de pré-gélification (700 secondes) nettement augmenté comparé à celui de la composition B (430 secondes) et de la 25 composition C (260 secondes) alors que l'on s'attend à avoir une valeur intermédiaire entre ces deux valeurs. Ceci dénote un effet de synergie entre le 2910481 9 sulfamate d'ammonium et le sulfate d'ammonium. Même si le temps de pré-gélification de la composition A est réduit de moitié comparé à la composition F de référence, il demeure suffisamment élevé pour être appliqué sur les fibres dans les conditions usuelles de production de produits isolants. 5 La température de réticulation de la composition A est diminuée par rapport aux compositions B et C, respectivement de 6 et 4 C, et se situe au même niveau que celle des compositions D et E à taux de catalyseur équivalent. La diminution de température est importante (12 C) par rapport à la composition F de référence. 10 EXEMPLE 2 Composition d'encollage utilisant un prémélange de résine phénolique et d'urée. On mélange 63 parts en poids de la résine phénolique de l'exemple 1 et 37 parts en poids d'urée. De l'eau est ajoutée au mélange de manière à obtenir 15 une teneur en matières solides égale à 30 %, puis le mélange est laissé sous agitation pendant au moins 48 heures. A partir du mélange, on réalise plusieurs compositions par ajout des composés suivants : Composition G : 1 part de sulfamate d'ammonium + 1 part de sulfate 20 d'ammonium Composition H : 2, 1 parts de sulfamate d'ammonium + 2,1 parts de sulfate d'ammonium Composition I : 2,1 parts de sulfamate d'ammonium Composition J : 2,1 parts de sulfate d'ammonium 25 Composition K : 4,2 parts de sulfamate d'ammonium Composition L : 4,2 parts de sulfate d'ammonium Composition M : 1,1 part de sulfate d'ammonium + 0 ,5 part d'une solution d'ammoniaque à 20 % en poids Dans le tableau 2 suivant figurent les mesures de la température de 30 réticulation et du temps de pré-gélification des compositions précitées 2910481 Tableau 2 Composition Température de Temps de pré-gélification réticulation ( C) (seconde) G 150 4400 H 145 4700 I 156 5000 J 155 1860 K 145 3500 L 144 1300 M (référence) 158 5000 La composition G comprenant un mélange de sulfamate d'ammonium La composition G comprenant un mélange de sulfamate d'ammonium et de sulfate d'ammonium présente une température de réticulation abaissée 5 par rapport aux compositions I et J renfermant respectivement du sulfamate d'ammonium et de sulfate d'ammonium, à quantité totale équivalente, tout en conservant un temps de pré-gélification élevé, comparable à celui de la composition I. L'augmentation de la quantité totale de sulfamate d'ammonium et de 10 sulfate d'ammonium dans la composition H permet de diminuer la température de réticulation de 5 C et d'augmenter le temps de pré-gélification de 300 secondes par rapport à la composition G. La température de réticulation de la composition H est comparable à celle des compositions K et L alors que le temps de pré-gélification est 15 largement supérieur au temps de pré-gélification le plus élevé (composition K), ce qui démontre une synergie entre le sulfamate d'ammonium et le sulfate d'ammonium. Les compositions G et H présentent un temps de pré-gélification comparable à la composition M de référence et une température de réticulation 20 diminuée de 8 et 13 C, respectivement. EXEMPLE 3 Fabrication d'un produit isolant à base de fibres de verre On prépare un mélange de la résine phénolique de l'exemple 1 (63 parts en poids) et d'urée (37 parts en poids) dans les conditions de l'exemple 2, 25 auquel on ajoute les composés suivants : 2910481 Il Composition N : 1,7 part de sulfamate d'ammonium + 1,7 part de sulfate d'ammonium + 0,5 part de silane (Silquest A-11000 commercialisé par GE Silicones) Composition O: 1,1 part de sulfate d'ammonium + 0,4 part d'une 5 solution d'ammoniaque à 20 % en poids + 0,5 part de silane (Silquest A-11000 commercialisé par GE Silicones). Ces compositions d'encollage sont employées dans une ligne de fabrication de produits isolants à base de laine de verre : les compositions d'encollage sont diluées de façon à être pulvérisées séparément sur des 10 filaments de verre formés dans un dispositif centrifuge, avant d'être collectés sur un tapis convoyeur sous la forme d'une nappe qui est acheminée dans une étuve équipée de ventilateurs pulsant de l'air à 250 ou 265 C pour assurer la réticulation de l'encollage. A la sortie de la cheminée de l'étuve, on mesure la quantité 15 d'ammoniac libérée lors du traitement thermique de la nappe. Les produits obtenus présente une épaisseur de 160 mm, une densité de 19,5 kg/m3 et une perte au feu ( Loss on ignition LOI) égale à 7%. Sur les produits, on mesure la résistance en traction et la conductivité thermique X. Les résultats des mesures sont rassemblés dans le tableau 3 suivant. 20 Tableau 3 Composition Température Conductivité Résistance Emissions d'étuve ( C) thermique ~, en traction d'ammoniac mW/(m.K) (N/g) (mg/Nm3) N 265 33,6 2,50 33 N 250 33,6 2,89 n. d. 0 265 33,6 2,55 169 (référence) n. d. : non déterminé Le produit isolant obtenu à partir de la composition d'encollage N réticulée à 265 C libère une quantité d'ammoniac environ 5 fois plus faible que le produit traité avec la composition O de référence. 25 La réticulation de la composition d'encollage N à une température de 250 C est satisfaisante ; le produit obtenu a une résistance en traction améliorée (+17,25 %) par rapport au produit obtenu avec la composition 2910481 12 d'encollage O de référence et aussi par rapport au produit revêtu de la même composition d'encollage traité à la température de 265 C. EXEMPLE 4 Fabrication d'un produit isolant à base de fibres de verre 5 On prépare un mélange de la résine phénolique de l'exemple 1 (63 parts en poids) et d'urée (37 parts en poids) dans les conditions de l'exemple 2, auquel on ajoute les composés suivants : Composition P : 2 parts de sulfamate d'ammonium + 2 parts de sulfate d'ammonium + 0,5 part de silane (Silquest A-11000 commercialisé par GE 10 Silicones) Composition Q (référence) : 1,1 part de sulfate d'ammonium + 0,4 part d'une solution d'ammoniaque à 20 % en poids + 0,5 part de silane (Silquest A-11000 commercialisé par GE Silicones). On applique séparément chaque composition d'encollage sur des 15 filaments de verre dans les conditions de l'exemple 4, la température dans l'étuve étant égale à 265 C. Les produits obtenus ont une épaisseur de 180 mm, une densité égale à 13,4 kg/m3, une perte au feu ( Loss on ignition LOI) égale à 7 % et une conductivité thermique égale à 37,0 mW/(m.K). 20 Les produits isolants obtenus à partir des compositions d'encollage P et Q présentent une résistance en traction égale à 3,8 et 3,1 N/g, respectivement. L'amélioration de la résistance en traction du produit traité avec la composition d'encollage P (+ 22,6 %) dénote une meilleure aptitude à la réticulation de l'encollage lors du traitement thermique. REVENDICATIONS 1. Composition d'encollage pour fibres minérales, notamment de roche ou de verre, comprenant une résine phénolique, de l'urée, un catalyseur de réticulation de la résine, et éventuellement des additifs, caractérisée en ce que le catalyseur est un mélange de sulfamate d'ammonium et de sulfate d'ammonium. 2. Composition selon la revendication 1, caractérisée en ce que le taux de sulfamate d'ammonium et de sulfate d'ammonium varie de 2 à 8 % en poids des matières solides de la résine et de l'urée. 3. Composition selon la revendication 2, caractérisée en ce que le taux varie de 2,5 à 6 % et avantageusement de 2,6 à 4,2 %. 4. Composition selon l'une des revendications 1 à 3, caractérisée en ce le rapport molaire du sulfamate d'ammonium au sulfate d'ammonium varie de 0,25 à 0,75, avantageusement 0,40 à 0,60. 5. Composition selon l'une des revendications 1 à 4, caractérisée en ce que la résine thermodurcissable est choisie parmi les résines phénoliques obtenues par réaction d'un composé phénolique et d'un aldéhyde en présence d'un catalyseur basique, dans un rapport molaire aldéhyde/composé phénolique supérieur à 1. 6. Composition selon la revendication 5, caractérisée en ce que le rapport molaire aldéhyde/composé phénolique varie de 2 à 5, et de préférence de 2,3 à 4,2. 7. Composition selon la revendication 5 ou 6, caractérisée en ce que le composé phénolique est le phénol et le l'aldéhyde est le formaldéhyde. 8. Composition selon la revendication 7, caractérisée en ce que la résine présente une taux de phénol libre inférieur ou égal à 2 % en poids total de liquide et un taux de formaldéhyde libre inférieur ou égal à 10 % en poids total de liquide. 9. Composition selon l'une des revendications 1 à 8, caractérisée en ce que l'urée représente jusqu'à 50 parties en poids pour 100 parties en poids de résine et d'urée, de préférence 20 à 45 parties en poids. 10. Composition selon l'une des revendications 1 à 9, caractérisé en ce qu'elle comprend en outre les additifs ci-après dans les proportions suivantes 2910481 14 calculées sur la base de 100 parts en poids de matières solides de résine et d'urée : - 0 à 2 parts de silane, en particulier un aminosilane, - 0 à 20 parts d'huile, généralement 4 à 15 parts. 5 11. Utilisation de la composition d'encollage selon l'une des revendications 1 à 10 pour la réalisation de produits d'isolation thermique et/ou acoustiques présentant une conductivité thermique inférieure à 40 mW/(m.K). 12. Produit d'isolation thermique et/ou acoustique à base de fibres minérales, notamment de verre ou de roche, caractérisé en ce que les fibres 10 sont revêtues d'une composition d'encollage selon l'une des revendications 1 à 10. 13. Produit selon la revendication 12, caractérisé en ce qu'il présente une conductivité thermique ~, inférieure ou égale à 40 mW/(m.K).